(57)【特許請求の範囲】
【請求項１】
鞘側に扁平多葉断面ポリエステル系短繊維６０〜８０質量％を配し、芯側にポリエステル系マルチフィラメント繊維２０〜４０質量％配してなる長短複合紡績糸であって、鞘側の記扁平多葉断面ポリエステル系短繊維が、その横断面の最大長さＡを対称軸とし、対向する両凸部頂点間線分のうち、横断面最大幅Ｂを除いて最長となる長さをＥとするとき、次式（１）で示される凸部（Ｅ／Ｂ）が０．６〜０．９の範囲を満足することを特徴とする長短複合紡績糸。
・凸部比（Ｅ／Ｂ）・・・（１）
【請求項２】
鞘側に配する扁平多葉断面ポリエステル系短繊維の単繊維繊度が１．５〜４．０ｄｔｅｘの範囲にあり、横断面形状が円周上に６個以上の凸部を有する扁平形状で、次式（２）で示される扁平度（Ａ／Ｂ）が２．０〜３．０、次式（３）で示される異形度（Ｃ／Ｄ）が１．０〜５．０であり、かつ、芯側に配するポリエステルマルチフィラメント繊維の単繊維繊度が１．５〜４．０ｄｔｅｘの範囲にあり、鞘単繊維繊度より１．０３倍以上３．０倍未満の太繊度を有することを特徴とする請求項１記載の長短複合紡績糸。
・扁平度（Ａ／Ｂ）・・・（２）
・異形度（Ｃ／Ｄ）・・・（３）
（ただし、Ａは扁平多葉断面ポリエステル短繊維の断面の最大長さ、Ｂは扁平多葉断面ポリエステル短繊維の断面の最大幅、Ｃは最大凹凸部において隣り合う凸部の頂点間を結ぶ線の長さ、そしてＤは最大凹凸部において隣り合う凸部の頂点間を結ぶ線から凹部の底辺に下ろした垂線の長さを、それぞれ表す。）
【請求項３】
請求項１または２記載の複合紡績糸からなる布帛。
【発明の詳細な説明】
【技術分野】
【０００１】
本発明は、鞘側に異型断面ポリエステル短繊維を配し、芯側にポリエステル系マルチフィラメント繊維を配してなる吸水拡散性を有する長短複合紡績糸に関するものであり、特に、ソフトな風合いを持つ衣料用途、具体的にインナーシャツやアウターシャツ、およびパンツ等に良的な布帛を得ることが可能となる長短複合紡績糸に関するものである。
【背景技術】
【０００２】
従来、ユニフォームやスポーツ、アウターまたは産業資材向けに芯鞘型のポリエステル扁平断面繊維を用いることにより、ドレープ性とドライ感を有し、良好な防スケ性とＵＶが得られる布帛が提案されている（特許文献１参照。）。具体的に、ポリエステル扁平断面繊維の凸部が３〜６個であり、扁平形状外周部の凹凸部を一様とした糸が提案されている。しかしながら、ポリエステル扁平断面繊維の凸部が６個未満では隣接する繊維間で形成する空隙が少なくなり、吸水性、および補液性が乏しくなるという課題がある。また、この提案では、扁平形状外周部の凹凸高さを一様としており、繊維間に大小様々な空隙を有することができず、優れた吸水性、速乾性およびソフト性を有することができない。
【０００３】
また別に、ポリエステルがジカルボンサン成分とグリコール成分からなる共重合体であって、断面横形状が多葉状である多葉型ポリエステル繊維が提案されている（特許文献２参照。）。しかしながら、この提案は、ポリエステル繊維は染色性に優れてはいるが、異形度が０．０５〜０．０８と低く、擦過による繊維損傷を受けやすくなる恐れがあるという課題がある。
【０００４】
また、偏平異型断面ポリエステル短繊維が２０重量％以上と、単繊維繊度が１．５〜５デニールであり、繊維断面が丸形状の丸断面ポリエステル短繊維とが混紡してなることを特徴とする紡績糸が提案されている（特許文献３参照。）。しかしながら、この提案は、キラキラ感がなく、タッチがソフトで張腰があり、しかも清涼感のある麻／レーヨン調風合いを有することができるが、混紡であり吸水速乾効果を向上させることが困難であるという課題がある。
【０００５】
また、扁平多用断面ポリエステル系繊維２０〜８０％とセルロース系繊維２０〜８０％を混紡させ、天然繊維およびセルロース系繊維のみではなしえなかった高い吸収性、速乾性および防スケ性の機能を備えた紡績糸が提案されている（特許文献４および５参照。）。しかしながら、これらの提案では、扁平多用断面ポリエステル系繊維を用いることにより、吸水性や速乾性を得ることができるが、混紡であり飛躍的な速乾性を得られない恐れがあるという課題がある。
【先行技術文献】
【特許文献】
【０００６】
【特許文献１】特開２０１３−４４０５５号公報
【特許文献２】特開２０１２−１３６８１０号公報
【特許文献３】特開平８−６０４７０号公報
【特許文献４】国際公開ＷＯ２０１４／１３２６９０号公報
【特許文献５】国際公開ＷＯ２０１４／１５６４５１号公報
【発明の開示】
【発明が解決しようとする課題】
【０００７】
そこで本発明の目的は、前記の従来技術ではなしえなかったポリエステル系繊維を使用しつつもソフトな風合いを有し、更に天然繊維やセルロース系繊維ではなし得なかった吸水性、拡散性、透け防止性、紫外線遮蔽性および耐久性など多くの機能を兼ね備えた長短複合紡績糸を提供することにある。
【課題を解決するための手段】
【０００８】
本発明者らは、上記の課題について鋭意策検討した結果、繊維間の空隙に着目した。すなわち、前記の特許文献１と２においては、繊維間の空隙が少ないため吸水拡散性において十分な効果が得られていない。異形断面繊維を用いた吸水拡散性については、一方的に吸水性が高いだけでは水分をそのまま保持してしまい、着用中に身体を冷やしてしまうなどの懸念があり、水分拡散により外気とのとの接触機会を増やすことにより、速乾性が望めることから繊維間の空隙が非常に重要であることを見出した。
【０００９】
また、前記の特許文献３の提案においては、キラキラ感がなくタッチがソフトで張腰があり、しかも清涼感があり吸水性に効果がある紡績糸布帛が得られるが、飛躍的な吸水性拡散性があらわれない。
【００１０】
そこで本発明者らは、上記の課題を解決するため、特定の扁平多葉型断面ポリエステル系短繊維と好適には太繊度のポリエステル系マルチフィラメント繊維を併用した複合紡績糸にすることにより、吸水拡散性が高い複合紡績糸に到達した。
【００１１】
本発明は、上記の課題を解決せんとするものであって、本発明の長短複合紡績糸は、鞘側に扁平多葉断面ポリエステル系短繊維６０〜８０質量％を配し、芯側にポリエステル系マルチフィラメント繊維２０〜４０質量％を配してなる複合紡績糸であって、鞘側の前記扁平多葉断面ポリエステル系短繊維が、その横断面の最大長さＡを対称軸とし、対向する両凸部頂点間線分のうち、横断面最大幅Ｂを除いて最長となる長さをＥとするとき、次式（１）で示される凸部比（Ｅ／Ｂ）が０．６〜０．９の範囲を満足することを特徴とする長短複合紡績糸である。
・凸部比（Ｅ／Ｂ）・・・（１）
本発明の長短複合紡績糸の好ましい態様によれば、前記の鞘側に配する扁平多葉断面ポリエステル系短繊維の単繊維繊度が１．５〜４．０ｄｔｅｘの範囲にあり、横断面形状が円周上に６個以上の凸部を有する扁平形状で、次式（２）で示される扁平度（Ａ／Ｂ）が２．０〜３．０、次式（３）で示される異形度（Ｃ／Ｄ）が１．０〜５．０であり、かつ、芯側に配するポリエステルマルチフィラメント繊維の単繊維繊度が１．５〜４．０ｄｔｅｘの範囲にあり、鞘単繊維繊度より１．０３倍以上３．０倍未満の太繊度を有することである。
・扁平度（Ａ／Ｂ）・・・（２）
・異形度（Ｃ／Ｄ）・・・（３）
（ただし、Ａは扁平多葉断面ポリエステル短繊維の断面の最大長さ、Ｂは扁平多葉断面ポリエステル短繊維の断面の最大幅、Ｃは最大凹凸部において隣り合う凸部の頂点間を結ぶ線の長さ、そしてＤは最大凹凸部において隣り合う凸部の頂点間を結ぶ線から凹部の底辺に下ろした垂線の長さを、それぞれ表す。）
本発明においては、前記の長短複合紡績糸を用いて、後述する布帛を製造することができる。
【発明の効果】
【００１２】
本発明によれば、良好な吸水拡散性を有する長短複合紡績糸が得られる。詳細には、本発明によれば、ポリエステル系繊維を使用しつつもソフトな風合いを有し、更に天然繊維やセルロース系繊維ではなし得なかった吸水性、拡散性、透け防止性、紫外線遮蔽性および耐久性など多くの機能を兼ね備えた長短複合紡績糸が得られる。
【００１３】
また、本発明によれば、本発明の長短複合紡績糸を用いてなる吸水性と拡散性に優れた布帛、およびソフトな風合いを有し、ピリング性が良好な織編物布帛を得ることができる。
【００１４】
本発明の長短複合紡績糸は、衣料用途、特にインナーシャツ、アウターシャツ、パンツ、スポーツおよびパンツ等の織編物等の布帛に好適に用いられる。
【図面の簡単な説明】
【００１５】
【図１】図１は、繊維断面の円周上に複数（８個）の凸部を有する本発明の長短複合紡績糸が備える扁平多葉断面ポリエステル系繊維の横断面形状を例示説明する断面図である。
【図２】図２は、本発明の長短複合紡績糸を例示説明するための断面図である。
【発明を実施するための形態】
【００１６】
本発明の長短複合紡績糸は、鞘側に扁平多葉断面ポリエステル系短繊維６０〜８０質量％を配し、芯側にポリエステル系マルチフィラメント繊維２０〜４０質量％を配してなる複合紡績糸であって、鞘側の前記扁平多葉断面ポリエステル系短繊維が、その横断面の最大長さＡを対称軸とし、対向する両凸部頂点間線分のうち、横断面最大幅Ｂを除いて最長となる長さをＥとするとき、凸部比（Ｅ／Ｂ）が０．６〜０．９の範囲を満足する長短複合紡績糸である。
【００１７】
本発明で用いられる扁平多葉断面ポリエステル系短繊維およびポリエステル系マルチフィラメント繊維を構成するポリエステルとしては、例えば、ポリエチレンテレフタレート、ポリブチレンテレフタレート、ポリプロピレンテレフタレートおよびそれら共重合体等が挙げられる。特に好ましく用いられるポリエステルは、ポリエチレンテレフタレートである。
【００１８】
次に、本発明で用いられる扁平多用断面ポリエステル短繊維とポリエステル系マルチフィラメント繊維について説明する。
【００１９】
まず、扁平多葉断面ポリエステル短繊維は、本発明の長短複合紡績糸の鞘側に配置されており、毛羽が外側に広がることにより吸水した水分を拡散する効果を発揮させる作用から短繊維が用いられる。また、詳細については後述するが、本発明で用いられる扁平多用断面ポリエステル短繊維は、横断面形状が円周上に好ましくは６個以上の凸部を有する扁平形状の繊維である。断面形状において円周上に存在する凸部が６個未満では、隣接する繊維間で形成する空隙が少なくなり、吸水性や保液性おおよび拡散性が乏しくなる。また、断面形状が扁平形状であることにより、単繊維間に空隙を形成することが可能となり、吸水性、保液性および拡散性が良好となる。さらに、扁平多用断面ポリエステル短繊維を鞘側に配することにより、単繊維あたりの毛倒れ性が良くなることから、布帛にした場合にソフトな風合いを得ることができる。
【００２０】
図１に、本発明で用いられる扁平多葉断面ポリエステル短繊維の単繊維断面形状の一例を示す。図１に、繊維断面の円周上に複数（８個）の凸部を有する本発明で用いられる扁平多葉断面ポリエステル短繊維の断面形状が例示されている。
【００２１】
図１において、上記の扁平多葉断面ポリエステル短繊維の断面の最大長さＡと扁平多葉断面ポリエステル短繊維の断面の最大幅であって、前記の最大長さＡに垂直に交わる凸部の頂点間を結ぶ最大幅の線分の長さＢが示されている。また図１に、最大凹凸部において隣り合う凸部の頂点間を結ぶ長さＣ、最大凹凸部において隣り合う凸部の頂点間を結ぶ線から、凹部の頂点に下ろした垂線の長さＤ、および最大長さＡを対称軸とし、対向する両凸部頂点間線分のうち、最大幅Ｂを除いて最長となる長さＥが、それぞれ示されている。
【００２２】
本発明で用いられる扁平多葉断面ポリエステル短繊維は、繊維の断面形状において、好ましくは６個以上の凸部を有する扁平形状のポリエステル系繊維であり、凸部数はより好ましくは７〜１３個であり、さらに好ましくは８〜１２個である。また、凸部形状は、肌触り性の観点から丸みを帯びた形状であることが好ましい態様である。
【００２３】
本発明で用いられる扁平多葉断面ポリエステル系短繊維は、断面の最大長さＡを対称軸とし、対向する量凸部頂点間線分のうち、断面最大幅Ｂを除いて最長となる長さをＥとするとき、次式（１）で示される凸部比を満足することが重要である。
・凸部比（Ｅ／Ｂ）＝０．６〜０．９・・・（１）。
【００２４】
上記の凸部比（Ｅ／Ｂ）は、前記の扁平多葉形において、最大長さＡを対称軸とし、最大幅Ｂとそれを除く最大凸部頂点間長さの比を示しており、このことは、最大幅ＢおよびＥ、最大長さＡの各凸部頂点を結ぶ線を描いた際に得られる略楕円形状の歪度合いを測る指標として意味を持つ。凸部比があまりにも小さい場合、凹部深さが減少するとともに、そのよこ断面形状は限りなく扁平十字形に近似した形状となる。そのため、毛細管現象効果が減少し、吸水性と拡散性が低下する傾向を示す。また、肌に触れた際、扁平十字形状に近しくなるために接触する凸部数が減少し、肌触り感とソフト性が低下する傾向を示す。従って、凸部比は０．６以上であることが重要である。
【００２５】
一方、凸部比があまりにも大きい場合、繊維同士の凹凸が重合した際に、凹部が完全に閉塞する部分が多くなることにより、空隙が減少してしまい、吸水性と拡散性が低下する傾向を示す。また、肌に触れた際、その形状は扁平六角形に近い形状となることにより、接触する凸部数が減少し、肌触り感・ソフト性が低下する傾向を示す。このことから、凸部比（Ｅ／Ｂ）は、０．９以下であることが重要である。凸部比（Ｅ／Ｂ）は、前述の観点から０．６〜０．９であることが好ましく、さらに、そのバランスから凸部比は、より好ましくは０．６〜０．８であり、さらに好ましくは０．７〜０．８である。
【００２６】
凸部比（Ｅ／Ｂ）は、特殊な異型からなる紡糸口金をとおして２５０〜３００℃の温度で吐出させ、１０〜２５℃の温度の空気を吹き付けて冷却させることにより、制御することができる。
【００２７】
また、本発明で用いられる扁平多葉断面ポリエステル短繊維は、その繊維の単繊維断面形状における扁平多葉断面形状が、次式（２）で示される扁平度の範囲と次式（３）で示される異形度の範囲を満足することが好ましい態様である。
・扁平度（Ａ／Ｂ）＝２．０〜３．０・・・（２）
・異形度（Ｃ／Ｄ）＝１．０〜５．０・・・（３）。
【００２８】
扁平度が２．０未満では、繊維の毛倒れ性が悪くなるソフトな風合いが得られ難くなる。一方、扁平度が３．０を超えると、ハリコシ感が小さくヘタリ易くなり、また、製糸性の悪化や異形度が悪化する傾向を示す。扁平度は、より好ましくは２．０〜２．７であり、更に好ましくは２．０〜２．５である。
【００２９】
また、異形度は前記の扁平多用形において、凸部と凸部の間にある凹部の大きさを表しており、その値が大きいと凹部が小さく、その値が小さいと凹部は大きいことを意味している。異形度が大きくなると凹部は浅く、単繊維間で形成される空隙も小さくなるため、吸水性と拡散性が低下する傾向がある。従って、異形度は５．０以下であることが望ましい。一方、異形度があまりにも小さい場合、繊維断面の凹部が折れ曲がりやすくなり、扁平形状を保つことが出来なくなる傾向がある。更には、擦過による繊維損傷を受けやすくするため、肌と摩擦した場合に肌が傷つく恐れがある。これらのことから、異形度は１．０以上である。異形度は前述の点から好ましくは１．０〜５．０の範囲にあり、異形度は吸水性と拡散性の点からより好ましくは１．０〜４．０の範囲であり、更には扁平形状の保持性と吸水性と拡散性のバランスの観点から２．０〜４．０がより好ましい態様である。
【００３０】
扁平度（Ａ／Ｂ）と異形度（Ｃ／Ｄ）も、前記の凸部比（Ｅ／Ｂ）と同様に、特殊な異型からなる紡糸口金をとおして２５０〜３００℃の温度で吐出させ、１０〜２５℃の温度の空気を吹き付けて冷却させることにより、制御することができる。
【００３１】
本発明で用いられる扁平多葉断面ポリエステル繊維の単繊維繊度は、４．０ｄｔｅｘ以下であることが好ましい。単繊維繊度はより好ましくは１．０〜３．５ｄｔｅｘであり、更に好ましくは、１．２〜３．５ｄｔｅｘである。単繊維繊度が４．０ｄｔｅｘを超えると、ポリエステル繊維特有の剛性が強くなるため肌触り感の刺激も強くなり、ソフト風合いも損なわれることがある。更に、繊維間で形成する空隙が大きくなり過ぎるため、毛細管現象が弱くなり、液体の拡散性が低下することにより、肌に触れた際のドライ感や清涼感が損なわれる傾向がある。また、単繊維繊度が１．０ｄｔｅｘより細くなると、布帛製造工程での工程通過性が悪くなり、生産性が低下する恐れがある。
【００３２】
また、本発明で用いられる扁平多葉断面ポリエステル短繊維の繊維長は、高次加工工程（布帛の繊維抜け）の観点から３０〜６４ｍｍであることが好ましく、より好ましくは３５〜５１ｍｍである。
【００３３】
本発明で用いられる扁平多葉断面ポリエステル繊維は、例えば、次の方法により製造することができる。
【００３４】
ポリエステルを溶融し、吐出孔を４００〜１３００孔有し、最長軸スリットに対し、垂直に３〜８本の短軸スリットを有する扁平多葉断面を形成する特殊異形孔からなる紡糸口金を通して、２５０〜３００℃の温度で２００〜５００ｇ／分の吐出量で吐出し、１０〜２５℃の温度の空気を３０〜１００ｍ／分の流れで吹き付けて冷却させた後、紡糸油剤を付与し、引き取り速度９００〜１７００ｍ／分で一旦、缶に収めることにより未延伸糸を得る。次いで、これらの未延伸糸のトウを収束後、得られた未延伸糸のトウを２．０〜７．０倍の延伸倍率、延伸温度８０〜１６５℃の温度で１５〜３０分間乾燥した後、切断して扁平多用断面ポリエステル系繊維を得ることができる。
【００３５】
次に、本発明で用いられる芯部に配置されるポリエステル系繊維は、長繊維（マルチフィラメント）である。芯部に配置されポリエステル系繊維が短繊維の混紡糸であると、製造工程で紡績糸の繊維配列がランダムになり吸水拡散効果を発揮することができない。芯部に配置されるポリエステル系繊維を長繊維（マルチフィラメント）にすることで繊維が纏まり、芯鞘構造で吸水拡散効果が発揮できる長短複合糸を得ることができる。
【００３６】
本発明で用いられる芯部に配置されるポリエステル系マルチフィラメント繊維の単繊維繊度も、４．０ｄｔｅｘ以下であることが好ましく、扁平多葉断面ポリエステル繊維の単繊維繊度の１．０３倍以上３．０倍未満であることが好ましい。芯部に配置されるポリエステル系マルチフィラメント繊維の単繊維繊度が、扁平多葉断面ポリエステル繊維の単繊維繊度より１．０３倍より低い場合、毛細管現象が弱くなり、吸水効果は発揮できるが液体の拡散性が低下することにより、肌に触れた際のドライ感や清涼感が損なわれる傾向がある。また、単繊維繊度が１．０ｄｔｅｘより細くなることや、扁平多葉断面ポリエステル繊維の単繊維繊度より３．０倍以上になると、布帛製造工程での工程通過性が悪くなり、生産性が低下する恐れがある。
【００３７】
また、芯部に配置されるポリエステル系マルチフィラメントのフィラメント数や総繊度については、長短複合紡績糸の断面繊維本数が６５本以上であることが好ましい。形成された長短複合紡績糸の断面繊維本数が６５本以下になると、工程通過時に糸が切れてしなうなどの問題が発生する可能性があり、生産性が欠如する可能性がある。
【００３８】
本発明で用いられる芯部を配するポリエステル系マルチフィラメント繊維の単繊維の断面形状は、丸断面、扁平断面、三角断面、マルチローバル断面、Ｘ型断面およびその他の異形断面とすることができる。
【００３９】
本発明で用いられるポリエステル系マルチフィラメント繊維は、例えば、次の方法により製造することができる。
【００４０】
ポリエステルを溶融し、吐出孔を３００〜１３００孔有し、丸を形成する孔からなる紡糸口金を通して、２５０〜３００℃の温度で２００〜５００ｇ／分の吐出量で吐出し、１０〜２５℃の温度の空気を３０〜１００ｍ／分の流れで吹き付けて冷却させた後、紡糸油剤を付与し、引き取り速度９００〜１７００ｍ／分で引き取り、缶に収めることにより未延伸糸を得る。次いで、これらの未延伸糸のトウを収束後、得られた未延伸糸のトウを２．０〜７．０倍の延伸倍率、延伸温度８０〜１６５℃の温度で１５〜３０分間乾燥した後、巻き取り延伸糸を得ることができる。
【００４１】
本発明で用いられる扁平多葉断面ポリエステル系短繊維とポリエステル系マルチフィラメント繊維の各単繊維強度は、好ましくは１．５〜４．０ｃＮ／ｄｔｅｘである。単繊維強度が１．５ｃＮ／ｄｔｅｘより低くなると、布帛の製造工程において、糸切れなど工程不良が起こりやすい。また、単繊維強度が４．０ｃＮ／ｄｔｅｘより高くなると、ソフト性および抗ピリング性に乏しくなる。
【００４２】
本発明の長短複合紡績糸は、鞘側に扁平多葉断面ポリエステル系短繊維６０〜８０質量％を配し、芯側にポリエステル系マルチフィラメント繊維２０〜４０質量％を配してなる複合紡績糸である。
【００４３】
本発明で用いられる扁平多用断面ポリエステル短繊維の混率が６０質量％未満になると、芯部を配するポリエステル系マルチフィラメント繊維を覆うことができず、吸水拡散効果を向上させることができない。また、扁平多用断面ポリエステル短繊維の混率が８０質量％を超えると毛細管現象による拡散性の効果が現れにくくなることから、扁平多用断面ポリエステル短繊維の混率は６０〜８０質量％である。
【００４４】
本発明の長短複合紡績糸はマルチフィラメント繊維と短繊維とが一体化されて撚られた長短複合紡績糸であって、断面から見たとき、ポリエステル系マルチフィラメント繊維は長短複合紡績糸の内部に包含されているか、または周辺部にまとまって偏在している糸を指す。
【００４５】
図２に、本発明の長短複合紡績糸の断面図を例示する。図２において、ポリエステル系マルチフィラメント繊維Ｆは長短複合紡績糸の内部に包含されているか、または周辺部にまとまって偏在している。具体的に、図２の１（左端部の図）の長短複合紡績糸の場合は、長短複合紡績糸の断面形状において、ポリエステル系マルチフィラメント繊維Ｆが扁平多葉断面ポリエステル短繊維Ｓに覆われ（取り巻かれ）の長短複合紡績糸の芯側に配置されている。また、本発明の長短複合紡績糸の断面形状は、常に図２の１（左端部）のように芯側に配されるポリエステル系マルチフィラメント繊維Ｆが中心部に配されておらず、図２の２（中央部の図）や図２の３（左端部の図）のように、ポリエステル系マルチフィラメント繊維Ｆの断面配置が長短複合紡績糸の長手方向にランダムに形成される場合がある。本発明では、常にポリエステル系マルチフィラメント繊維Ｆが長短紡績糸断面の中心に配置されることが重要ではなく、芯部単繊維であるポリエステル系マルチフィラメント繊維Ｆがまとまっていることが、毛細管現象による吸水速乾性を発揮させる上で重要なポイントである。
【００４６】
本発明の長短複合紡績糸を製造するため芯鞘構造化する場合は、精紡機、粗紡機および練条機などさまざまな工程によって芯鞘構造を形成することができる。
【００４７】
次に、本発明の長短複合紡績糸の製造方法について説明する。
芯側にポリエステル系マルチフィラメント繊維を配し、鞘側に扁平多葉断面ポリエステル短繊維を配置してなる本発明の長短複合紡績糸を形成する方法としては、まず鞘側に配する扁平多葉断面ポリエステル短繊維を常法によりカード機でスライバー化し、練条と粗紡工程にて細くムラを無くしスライバーを形成する。また、芯側に配置されるポリエステル系マルチフィラメント繊維を扁平多用断面ポリエステル短繊維と混ぜ合わせる（混繊させる）工程は、精紡機において行うことが望ましい。精紡機より前の工程で、ポリエステル系マルチフィラメント繊維と扁平多用断面ポリエステル短繊維とを混繊させると、延伸部で単繊維群配置が崩れ、吸水性や拡散性が発揮できないことがある。精紡機で芯側を配するポリエステル系マルチフィラメントは、フロントローラー上部から供給し、フロントローラーのニップ線上でドラフトされた扁平多葉断面ポリエステル短繊維束に重ね合わせ、実撚りを加えて長短複合紡績糸を製造する。
【００４８】
本発明の長短複合紡績糸の番手は、２４〜１００番（英式綿番手）であることが望ましい。番手が１００番より細くなると断面繊維本数が少なく生産時に糸切れが発生するなど生産性が劣ることになる。また、インナー素材やシャツ素材に使用する場合においては３０〜５３番手であることが好ましく、３０〜４０番手であることがより好ましい態様である。
【００４９】
また、本発明の長短複合紡績糸のヨリ係数は、３．０〜４．５の範囲であることが好ましい。ヨリ係数が３．０未満では、十分な糸強力が得られない傾向があり、紡績時の糸切れや織編物にした際の強度低下を招く傾向がある。また、ヨリ係数が４．５を超えると、ヨリ戻りによるビリが発生する傾向があるほか、布帛にした際に粗硬間が出る傾向がある。
【００５０】
本発明の長短複合紡績糸を用いてなる布帛は、インナーシャツ、アウターシャツ、パンツ等として好的に用いられる。
【実施例】
【００５１】
次に、本発明の複合紡績糸について、実施例によって具体的に説明する。実施例における特性等の測定と評価は、次の方法によって行った。測定方法は、ＪＩＳ  Ｌ１０９５（２０１０年版）に順ずる。また、実施例中における各物性値でＪＩＳに示している方法以外は、測定回数３回についての平均値をとった。
【００５２】
（１）単繊維繊度と繊維長：
単繊維繊度と繊維長の測定方法は、ＪＩＳ  Ｌ１０１５（２０１０年版）に順じて行った。
【００５３】
（２）番手：
番手の測定方法は、ＪＩＳ  Ｌ１０９５（２０１０年版）に順じて行った。
【００５４】
（３）布帛の吸水性評価：
布帛の吸水性評価は、ＪＩＳ  Ｌ１９０７（２０１０年版、バイレック法）の測定方法に順じて行った。評価内容は、次のとおりであり、本発明では「○」と「◎」を合格とした。
【００５５】
◎：８０ｍｍ以上
○：７０〜７９ｍｍ
△：５０〜６９ｍｍ
×：４９ｍｍ以下。
【００５６】
（４）布帛速乾性評価：
布帛速乾性評価は、温室２５℃、湿度４０％ＲＨ雰囲気下において、２４時間放置した試験片を１０ｃｍ角に切り出して質量（Ａ）を測定する。その試験片を、イオン交換水の中に３０秒間浸し、その後、試験片の一角をピンセットでつまんで液から取り出す。取り出した試験片を同様に室温２５℃、湿度４０％ＲＨの雰囲気下に１時間放置して自然乾燥させ、質量（Ｂ）を測定する。残存水分率（Ｃ）は、次式で算出する。
・Ｃ（％）＝（Ｂ−Ａ）／Ａ×１００
評価は次のとおりであり、本発明では「○」と「◎」を合格とした。
◎：３０％以下
○：３１〜４０％
△：４１〜５０％
×：５１％以上。
【００５７】
（５）風合い（ソフト性）評価：
風合い評価は、試験片を１０ｃｍに切り出して、５名の被験者に切り出した試験片を握ってもらい、次の基準に従って点数評価を行った後に平均点を算出した。本発明では「○」と「◎」を合格とした。
３点：風合い柔らか
２点：風合いやや硬い
１点：風合いが硬い
◎：２．８点以上
○：２．４〜２．７点
△：１．９〜２．３点
×：１．８点以下。
【００５８】
（６）抗ピリング性評価：
抗ピリング性の評価は、ＪＩＳ  Ｌ１０７６（２０１２年版Ａ法）に順じて行った。抗ピリング性を次の基準で判定した。本発明では、「○」と「◎」を合格とした。
◎：４．５級以上
○：３．５〜４級
△：２〜３級
×：１．５級以下。
【００５９】
［実施例１］
(扁平多葉断面ポリエステル短繊維の製造方法）
ポリエチレンテレフタレート（ＰＥＴ）（融点２５２℃）を用いて、溶融紡糸装置によって最長軸スリットに対し、垂直に５本の短軸スリットを有する扁平多葉断面形状口金（４８６孔）から２９０℃の紡糸温度で５５０ｇ／分で吐出し、１５℃の温度の空気を４０ｍ／分の流れで吹き付けて冷却させた後、１２００ｍ／分の速度で引き取り未延伸糸を得た。この未延伸糸を収束後、延伸倍率６．７４倍、延伸温度９０℃で延伸し、捲縮し８５℃の温度で分乾燥した後、切断して、扁平多葉断面ポリエステル短繊維を製造した。
【００６０】
(ポリエステル系マルチフィラメントの製造方法)
ポリエチレンテレフタレート（ＰＥＴ）（融点２５２℃）を用いて、溶融紡糸装置によって丸型断面形状口金（３３６孔）から２９０℃の紡糸温度で４１５ｇ／分にて吐出し、１５℃の温度の空気を７０ｍ／分の流れで吹き付けて冷却させた後、１３００ｍ／分の速度で引き取り未延伸糸を得た。この未延伸糸を収束後、延伸倍率６．３６倍、延伸温度９０℃で延伸し、ポリエステル系マルチフィラメントを製造した。
【００６１】
鞘部を配する扁平多葉断面ポリエステル短繊維の単繊維繊度が１．７ｄｔｅｘで、繊維長が５１ｍｍであり、そして扁平度が２．２、異形度が１．８で、凸部比が０．８であり、断面形状が８個の凸部有する繊維７０質量％と、単繊維繊度が１．８ｄｔｅｘで本数が２４本
の芯部に配するポリエステル系マルチフィラメント繊維３０質量％と、精紡機(豊田リング精紡機ＲＸ２４０型)で混繊させ、ヨリ係数が３．５として英式綿番手が４０ｓの長短複合紡績糸を得た。このようにして得られた長短複合紡績糸を経糸と緯糸に使い、エアジェット織機を用いて、経密度が１１０本／２．５４ｃｍで緯密度が７６本／２．５４ｃｍの平織り物を得た。得られた平織り物は、吸水性、速乾性、風合い、および抗ピリング性に優れた織物であった。結果を、表１と表２に示す。
【００６２】
［実施例２］
(扁平多葉断面ポリエステル短繊維とポリエステル系マルチフィラメントの製造方法)
扁平多葉断面ポリエステル短繊維とポリエステル系マルチフィラメントを、実施例１と同様の方法により製造した。
【００６３】
鞘部を配する扁平多葉断面ポリエステル短繊維の単繊維繊度が１．７ｄｔｅｘで、繊維長が５１ｍｍであり、そして扁平度が２．２、異形度が１．８で、凸部比が０．８であり、断面形状が８個の凸部有する繊維６０質量％と、単繊維繊度が１．８ｄｔｅｘで本数が３３本の芯部に配するポリエステル系マルチフィラメント繊維４０質量％と、精紡機(豊田リング精紡機ＲＸ２４０型)で混繊させ、ヨリ係数が３．５として英式綿番手が４０ｓの長短複合紡績糸を得た。このようにして得られた長短複合紡績糸を経糸と緯糸に使い、エアジェット織機を用いて、経密度が１１０本／２．５４ｃｍで緯密度が７６本／２．５４ｃｍの平織り物を得た。得られた平織り物は、吸水性、速乾性、風合いおよび抗ピリング性に優れた織物であった。結果を、表１と表２に示す。
【００６４】
［比較例１］
扁平多葉断面ポリエステル短繊維の単繊維繊度が１．７ｄｔｅｘで繊維長が５１ｍｍであり、そして扁平度が２．２、異形度が１．８で、凸部比が０．８であり、断面形状が８個の凸部有する繊維１００質量％を、ヨリ係数３．５として英式綿番手４０ｓの紡績糸を得た。この紡績糸を経糸と緯糸に使い、エアジェット織機を用いて、経密度が１１０本／２．５４ｃｍで緯密度が７６本／２．５４ｃｍの平織り物を得た。得られた平織り物は、吸水性、速乾性、風合いおよび抗ピリング性に優れた織物であった。結果を表１と表２に示す。
【００６５】
［比較例２］
ポリエステル繊維として、単繊維繊度が１．７ｄｔｅｘで、繊維長が５１ｍｍであり、断面形状が丸型丸型ポリエステル系短繊維製造し、得られた丸型ポリエステル系短繊維を用いて、ヨリ係数が３．５で、英式綿番手が４０ｓの紡績糸を得た。この紡績糸を経糸と緯糸に使い、エアジェット織機を用いて、経密度が１１０本／２．５４ｃｍで緯密度が７６本／２．５４ｃｍの平織り物を得た。得られた平織り物は、抗ピリング性に優れた織物であったが吸水性、速乾性および風合いに劣るものであった。結果を表１と表２に示す。
【００６６】
［比較例３］
鞘部を配する扁平多葉断面ポリエステル短繊維の単繊維繊度が１．７ｄｔｅｘで、繊維長が５１ｍｍであり、そして扁平度が２．２、異形度が１．８で、凸部比が０．８であり、断面形状が８個の凸部有する繊維を４０質量％と、単繊維繊度が１．８ｄｔｅｘで本数が２４本の芯部に配するポリエステル系マルチフィラメント繊維６０質量％とを精紡機で混ぜ込み（混繊させ）、ヨリ係数３．５として英式綿番手４０ｓの長短紡績糸を得た。このようにして得られた長短紡績糸を経糸と緯糸に使い、エアジェット織機を用いて、経密度が１１０本／２．５４ｃｍで緯密度が７６本／２．５４ｃｍの平織り物を得た。得られた平織り物は、吸水性、速乾性および抗ピリング性に優れた織物であったが、風合いが劣るものであった。結果を表１と表２に示す。
【００６７】
［比較例４］
扁平多葉断面ポリエステル短繊維の単繊維繊度が１．７ｄｔｅｘで、繊維長が５１ｍｍであり、そして扁平度が２．２、異形度が１．８で、凸部比が０．８であり、断面形状が８個の凸部有する繊維を７０質量％と、単繊維繊度が１．８ｄｔｅｘで繊維長が５１ｍｍのポリエステル系短繊維３０質量％を混打綿工程で混ぜ、ヨリ係数３．５として英式綿番手４０ｓの混紡糸を得た。このようにして得られた混紡糸を経糸と緯糸に使い、エアジェット織機を用いて、経密度が１１０本／２．５４ｃｍで緯密度が７６本／２．５４ｃｍの平織り物を得た。得られた平織り物は、吸水性、速乾性および抗ピリング性に優れた織物であったが、風合いが劣るものであった。結果を表１と表２に示す。
【００６８】
【表１】
0006507673.tif 000002
【００６９】
【表２】
0006507673.tif 000003
【符号の説明】
【００７０】
Ａ：扁平多葉断面ポリエステル短繊維の断面の最大長さ
Ｂ：扁平多葉断面ポリエステル短繊維の断面の最大幅
Ｃ：最大凹凸部において隣り合う凸部の頂点間を結ぶ線の長さ
Ｄ：最大凹凸部において隣り合う凸部の頂点間を結ぶ線から凹部の底辺に下ろした垂線の長さ
【図１】
0006507673.tif 000004
【図２】
0006507673.tif 000005